(57)【要約】  本発明は、第１部分に、遊離基発生種を形成できる有機硼素化合物及びジヒドロカルビルヒドロキシルアミン、脂環式ヒドロキシルアミン又はジヒドロカルビルアミン若しくは脂環式ヒドロキシルアミンのニトリルオキシドを含む、安定化量の１種又はそれ以上の化合物を、並びに第２部分に、遊離基重合可能な１種又はそれ以上の化合物を含む重合性組成物である。【特許請求の範囲】
【請求項１】
第１部分に、遊離基発生種を形成できる有機硼素化合物、及びジヒドロカルビルヒドロキシルアミン若しくは脂環式ヒドロキシルアミン又はジヒドロカルビルアミン若しくは脂環式ヒドロキシルアミンのニトリルオキシドを含む１種又はそれ以上の化合物を、並びに第２部分に、遊離基重合可能な１種又はそれ以上の化合物を含んでなる二部分型重合性組成物。
【請求項２】
前記第２部分が２つの部分の接触時に有機硼素化合物を遊離基発生種に転化できる脱錯化剤を更に含む請求項１に記載の二部分型組成物。
【請求項３】
前記有機硼素化合物が有機ボランアミン錯体又は有機硼酸塩である請求項２に記載の二部分型組成物。
【請求項４】
前記有機硼素化合物が有機ボランアミン錯体である請求項３に記載の二部分型組成物。
【請求項５】
前記第１部分が遊離基重合可能な１種又はそれ以上の化合物を更に含む請求項３に記載の二部分型組成物。
【請求項６】
前記の１種又はそれ以上のヒドロキシルアミン化合物が式（Ｒ13）2Ｎ−ＯＨ又は式（Ｒ13）2−Ｎ−Ｏ［式中、Ｒ13はそれぞれ独立してヒドロカルビル部分であるか、又は２つのＲ13がシクロ環を形成する］に相当する請求項５に記載の二部分型組成物。
【請求項７】
請求項１〜６のいずれかに記載の重合性組成物の成分を、遊離基重合可能な１種又はそれ以上の化合物が重合されるような条件下で接触させることを含んでなる重合方法。
【請求項８】
２つ又はそれ以上の基材の結合方法であって、
ａ．請求項１〜６のいずれかに記載の組成物の成分を、重合が開始されるような条件下で接触させ；
ｂ．接着剤組成物を２つ又はそれ以上の基材と接触させ；
ｃ．接着剤組成物が２つ又はそれ以上の基材の間に配置されてそれらが互いに接触するように、２つ又はそれ以上の基材を配置し；そして
ｄ．接着剤を硬化させることによって、２つ又はそれ以上の基材を一緒に結合させる
ことを含んでなる基材の結合方法。
【請求項９】
請求項１〜６のいずれかに記載の組成物を、表面エネルギーの低いポリマーの表面の少なくとも一部と接触させ、そして有機硼素化合物を三価有機硼素化合物に転化させ、それによって表面エネルギーの低いポリマーの表面にポリマーが形成されるようにモノマー、オリゴマー、ポリマー又はそれらの混合物の重合を開始することによる、表面エネルギーの低いポリマーの表面の改質方法。
【請求項１０】
請求項１〜６のいずれかに記載の組成物の成分を接触させ；接触させられた組成物を基材の１つ又はそれ以上の面と接触させ；そして被覆組成物を硬化させることを含んでなる、基材の被覆方法。
【請求項１１】
請求項１〜６のいずれかに記載の組成物を含む被覆組成物。
【請求項１２】
請求項１〜６のいずれかに記載の組成物が基材の間に配置され且つ各基材に結合された少なくとも２つの基材を含んでなる積層体。
【請求項１３】
有機ボランアミン錯体中に、ジヒドロカルビルヒドロキシルアミン、脂環式ヒドロキシルアミン又はヒドロカルビルヒドロキシルアミン若しくは脂環式ヒドロキシルアミンのニトリルオキシドを含んでなる１種又はそれ以上の化合物及び遊離基重合可能な１種又はそれ以上の化合物を含んでなる一部分型重合性組成物。
【発明の詳細な説明】
【技術分野】
【０００１】
本発明は、遊離基重合可能な部分（ｍｏｉｅｔｙ）を含む化合物及び遊離基重合を開始できる有機ボラン開始剤を含む安定化重合性組成物並びにこのような組成物を基剤とする接着剤に関する。別の実施態様において、本発明は、遊離基重合可能な部分を含む化合物の重合方法及びこのような組成物を用いる基材（ｓｕｂｓｔｒａｔｅ）の接着方法に関する。
【背景技術】
【０００２】
ポリエチレン、ポリプロピレン及びポリテトラフルオロエチレンのような表面エネルギーの低いオレフィンは、玩具、自動車部品、家具用途などのような種々の用途において種々の魅力的な性質を有する。これらのプラスチック材料の表面エネルギーは低いため、これらの材料に接着する接着剤組成物を見つけることは非常に困難である。これらのプラスチックに使用される市販接着剤は、表面への接着剤の接着前に、時間を要したり、又は表面の徹底的な前処理を必要したりする。このような前処理には、コロナ処理、火炎処理、プライマーの適用などがある。表面の徹底的な前処理のための要件は、自動車部品、玩具、家具などの設計者にかなりの制限をもたらす。
【０００３】
Ｓｋｏｕｌｔｃｈｉに対して発行された一連の特許（特許文献１、２、３、４、及び５（これら全てを参照することによって本明細書中に組み入れる））は、アクリル系接着剤組成物において有用な二部分型（ｔｗｏ−ｐａｒｔ）開始剤系を開示している。二部分系の第１部分は安定な有機ボランアミン錯体を含み、第２部分は、有機酸又はアルデヒドのような不安定化剤又は活性化剤を含む。錯体の有機ボラン化合物は、３つの配位子を有し、それらはＣ1〜Ｃ10アルキル基又はフェニル基から選ぶことができる。接着剤組成物は、スピーカー磁石、金属対金属の接着、自動車のガラス対金属の接着、ガラス対ガラスの接着、回路基板部品の接着、選ばれたプラスチック対金属の接着、ガラス対木材の接着などのような構造用又は半構造用接着剤用途において、また、電動機磁石に有用であることが開示されている。
【０００４】
Ｚｈａｒｏｖらは一連の特許（特許文献６、７及び８（これら全てを参照することによって本明細書中に組み入れる））において、硬化の開始に有機ボランアミン錯体を使用する接着剤として特に有用である重合性アクリル系組成物を開示している。これらの錯体は、表面エネルギーの低い基材に接着する接着剤の重合を開始するのに良好であることが開示されている。
【０００５】
Ｐｏｃｉｕｓは一連の特許（特許文献９、１０、１１、１２、１３及び１４（これら全てを参照することによって本明細書中に組み入れる））において、ジ第一アミンと、第一アミンと反応する少なくも２個の基を有する化合物との反応生成物であるポリアミン及びポリオキシアルキレンポリアミンのような種々のアミンを有するアミン有機ボラン錯体を開示している。Ｐｏｓｉｕｓ（特許文献１２）は、有機ボランポリアミン錯体、ポリオール及びイソシアネート脱錯化剤を含む組成物を開示している。
【０００６】
Ｋｅｎｄａｌｌらの特許文献１５及びＫｎｅａｆｓｅｙらの特許文献１６及び１７は、接着剤組成物において重合用開始剤として使用できる第四硼素塩を開示している。これらの接着剤組成物は、表面エネルギーの低い基材の接着に使用できる。
【０００７】
先行技術において開示された開始剤の多くは、周囲温度又はその近辺の温度において、オレフィン不飽和を含む組成物中で不安定であり、周囲温度又はその近辺の温度において時間と共に重合を引き起こす。周囲温度又はその近辺の温度におけるこの不安定性は、必要になる前に重合を引き起こすおそれがあり、また、所望の用途に不適当な組成物を生じる可能性がある。更に、これらの組成物は一般に、一方は樹脂側で且つもう一方が硬化剤である二部分型組成物である。一方の側（硬化剤）は有機ボラン化合物を含み、もう一方の側は脱錯化剤を含む。ほとんどの場合、２液の容積比はかなり異なり、即ち、４：１より大きく、多くの場合１０：１又はそれ以下である。問題は、二部分型組成物を計量供給するために設計されたほとんどの市販装置が、４：１又はそれ以下の比を用いることである。これらの組成物をこのような装置中で使えるようにするためには、樹脂又は反応しない成分を一方又はもう一方に添加して、適当な容積比を得る。問題は、有機ボラン化合物を含む側に樹脂を添加する場合には、混合物が不安定になる可能性があり、混合物が周囲温度で硬化し始めて、組成物を無駄にすることもあり得ることである。過剰な不活性材料を硬化剤側に添加する場合には、不活性成分が可塑剤として働くか又は弱い連続相を生じ、重合組成物の性質に悪影響を及ぼす可能性がある。
【０００８】
前記参考文献のいくつかは、不所望な重合に対して組成物を安定化するために、ヒドロキノンのようなフェノール化合物を使用することを開示している。Ｐｏｃｉｕｓの特許文献１８の１８欄，第４５行〜第５３行；Ｐｏｃｉｕｓの特許文献１１の１３欄，第１７行〜第２４行を参照されたい。Ｊｅｎｎｅｓの特許文献１９は、アルキルボラン開始アクリレート系にヒドロキノン、フェナチアジン又はｔ−ブチルピロカテコールを使用することを開示している。
【０００９】
【特許文献１】米国特許第５，１０６，９２８号
【特許文献２】米国特許第５，１４３，８８４号
【特許文献３】米国特許第５，２８６，８２１号
【特許文献４】米国特許第５，３１０，８３５号
【特許文献５】米国特許第５，３７６，７４６号
【特許文献６】米国特許第５，５３９，０７０号
【特許文献７】米国特許第５，６９０，７８０号
【特許文献８】米国特許第５，６９１，０６５号
【特許文献９】米国特許第５，６１６，７９６号
【特許文献１０】米国特許第５，６２１，１４３号
【特許文献１１】米国特許第５，６８１，９１０号
【特許文献１２】米国特許第５，６８６，５４４号
【特許文献１３】米国特許第５，７１８，９７７号
【特許文献１４】米国特許第５，７９５，６５７号
【特許文献１５】米国特許第６，６３０，５５５号
【特許文献１６】米国特許出願公開２００３／０２２６４７２
【特許文献１７】米国特許出願公開２００４／００６８０６７
【特許文献１８】米国特許第５，６８４，１０２号
【特許文献１９】米国特許第３，２３６，８２３号
【発明の開示】
【発明が解決しようとする課題】
【００１０】
従って、表面エネルギーの低い基材（ｓｕｂｓｔｒａｔｅ）に接着することができる接着剤系、及びこのような接着を促進する開始剤系が必要とされている。更にまた必要なのは、周囲温度又はその近辺の温度において熱安定性であり且つユーザーが必要とする場合に重合されるポリマー組成物及び接着剤系である。更にまた必要なのは、徹底的な又はコストのかかる前処理を必要とせずに、表面エネルギーの低い基材に接着でき且つ表面エネルギーの低い基材を他の基材に接着できる接着剤組成物である。既存の市販装置中で混合比４：１又はそれ以下で使用できる更なる組成物も必要とされている。高温において安定性、強度及び接着性を有する組成物もまた、望ましい。
【課題を解決するための手段】
【００１１】
本発明は、第１部分中に、遊離基発生種（ｓｐｅｃｉｅｓ）を形成できる有機硼素化合物及びジヒドロカルビルヒドロキシルアミン、脂環式ヒドロキシルアミン又はジヒドロカルビルヒドロキシルアミン若しくは脂環式ヒドロキシルアミンのニトリルオキシドを含む１種又はそれ以上の化合物を、並びに第２部分中に、遊離基重合可能な１種又はそれ以上の化合物を含む二部分型重合性組成物である。好ましい一実施態様において、第２部分は更に、２つの部分の接触時に、有機ボラン化合物に遊離基発生種を形成させることができる助剤を含む。別の実施態様において、本発明の重合性組成物は接着剤組成物中に配合できる。別の好ましい実施態様において、第１部分は遊離基重合可能な１種又はそれ以上の化合物を更に含む。これは、商業的に望ましい容積比の２つの部分を有する組成物の配合を容易にする。この配合の接着剤組成物はプラスチックのような表面エネルギーの低い基材への優れた接着性を提供する。
【００１２】
本発明はまた、重合性化合物が重合されるような条件下で重合性組成物の成分を接触させることを含む重合方法である。一実施態様において、接触は周囲温度又はその近辺で行われる。別の実施態様において、この方法は、重合された組成物を、有機ボラン化合物が遊離基発生種を形成するような条件下で高温に加熱する工程を更に含む。
【００１３】
別の実施態様において、本発明は、遊離基発生種化合物を形成できる有機硼素化合物；ジヒドロカルビルヒドロキシルアミン、脂環式ヒドロキシルアミン又はジヒドロカルビルヒドロキシルアミン若しくは脂環式ヒドロキシルアミンのニトリルオキシド；及び遊離基重合可能な１種又はそれ以上の化合物を含む一部分型重合性組成物である。有機硼素化合物は、遊離基発生種が形成される温度にこの組成物を加熱することによって遊離基発生種を形成できる。
【００１４】
更に別の実施態様において、本発明は２つ又はそれ以上の基材を一緒に接着させる方法であって、重合が開始されるような条件下で重合性組成物の成分を一緒に接触させ；前記重合性組成物を２つ又はそれ以上の基材と接触させ；これらの２つ又はそれ以上の基材を、重合性組成物がこれらの２つ又はそれ以上の基材の間に位置するように配置し；そして、重合性組成物を重合させ且つこれらの２つ又はそれ以上の基材を一緒に接着させることを含む。
【００１５】
更に別の実施態様において、本発明は、基材の被覆方法であって、本発明に係る組成物を基材の１つ又はそれ以上の面と接触させ、そして本発明に係る組成物の重合を開始することを含む方法である。
【００１６】
別の実施態様において、本発明は、本発明に係る組成物が基材の間に配置された且つ各基材に結合された、２つの基材を含む積層体である。
【発明の効果】
【００１７】
本発明の重合性組成物は、プライマー又は表面処理を必要とせずに、表面エネルギーの低い基材に良好な結合を形成できる。これらの重合性組成物は、接着剤、被覆剤として又は基材を一緒に貼り合わせるのに使用できる。本発明の重合性組成物は、４：１又はそれ以下の２部分容積比で市販装置中で計量分配されるように配合することができる。重合された組成物は、高温で優れた凝集及び接着強度を示し、従って、全ての温度において優れた安定性を示す。
【発明を実施するための最良の形態】
【００１８】
図１は、４０℃への加熱時における、種々の安定剤を含む配合物の粘度の数日間にわたるグラフである。図２も、４０℃への加熱時における、種々の安定剤を含む配合物の粘度の数日間にわたるグラフである。
【００１９】
重合開始剤は、三価有機硼素化合物を形成できる有機硼素含有化合物である。好ましい一実施態様において、遊離基発生種は、三価有機硼素化合物遊離基発生種である。好ましい硼素含有化合物は、少なくとも３つが共有結合であり且つ１つが共有結合であるか錯化剤と電子的に結合した形態であることができる、硼素への４つの結合を有するため、四価である。三価硼素化合物のような遊離基発生種は、硼素含有化合物が別の物質（本明細書中では脱錯化剤（ｄｅｃｏｍｐｌｅｘｉｎｇ  ａｇｅｎｔ）又は開始剤（ｉｎｉｔｉａｔｏｒ）と称する）と接触する際に形成される。遊離基発生種は、周囲の酸素と反応することよって遊離基を発生する。硼素含有化合物が四価である実施態様においては、このような接触によって、硼素原子に結合した又は配位された配位子の１つが引き抜かれ、硼素含有化合物は三価ボランに転化される。遊離基発生種は、重合条件下において遊離基を含む又は発生する化合物である。脱錯化剤又は開始剤は、錯化剤と反応するか又は硼素含有化合物から陽イオンを引き抜く任意の化合物であることができる。好ましくは、硼素含有化合物は、有機ボレート又は有機ボラン錯体（ｃｏｍｐｌｅｘ）である。
【００２０】
有機ボレートは、プラスの陽イオンと陰イオンの四価硼素との塩である。脱錯化剤又は開始剤との接触によって有機ボランに転化されることができる任意の有機ボレートを使用できる。好ましい有機ボレート（第四硼素塩としても知られる）の１つの類は、Ｋｎｅａｆｓｅｙらの米国特許出願公開２００３／０２２６４７２及びＫｎｅａｆｓｅｙらの米国特許出願公開２００４／００６８０６７に開示されており、これらをいずれも参照することによって本明細書中に組み入れる。これら２つの米国特許出願公開に開示された好ましい有機ボレートは式：
【００２１】
【化１】
2008502742.tif 000002
【００２２】
［式中、
Ｒ14は、Ｃ1〜Ｃ10アルキルであり；
Ｒ15は、それぞれ独立して、Ｃ1〜Ｃ10アルキル、Ｃ3〜Ｃ10シクロアルキル、フェニル、フェニル置換Ｃ1〜Ｃ10アルキル又はフェニル置換Ｃ3〜Ｃ10シクロアルキルであるが、ただし、Ｒ14及び／又はＲ15の任意の２つは場合によっては炭素環の一部であることができ；
Ｍ+は、金属イオン又は第四アンモニウム塩である」
によって記載される。有機ボレートの好ましい例としては、ナトリウムテトラエチルボレート、リチウムテトラエチルボレート、リチウムフェニルトリエチルボレート及びテトラメチルアンモニウムフェニルトリエチルボレートが挙げられる。
【００２３】
別の実施態様において、有機ボレートは、Ｋｅｎｄａｌｌらの米国特許第６，６３０，５５５号（参照することによって本明細書中に組み入れる）に開示されたような内部ブロックトボレートである。この特許に開示されているのは、硼素原子が、更にオキサ又はチオ−部分を含む環構造の一部である４個の配位内部ブロックトボレートである。内部ブロックト複素環式ボレートは好ましくは以下の構造：
【００２４】
【化２】
2008502742.tif 000003
【００２５】
［式中、Ｊは酸素又は硫黄であり；Ｊが酸素を表す場合には、ｎは整数２、３、４又は５であり；Ｊが硫黄を表す場合には、ｎは整数１、２、３、４又は５であり；Ｒ16、Ｒ17、Ｒ18及びＲ19は独立して、炭素数１〜１０の置換又は非置換アルキル又はアルキレン基、炭素数７〜１２の置換アリール基又は非置換アリール基であり；Ｒ17、Ｒ18及びＲ19は水素であることができ；Ｒ16は、第２の非置換又は置換環状ボレートの一部であることができ；Ｒ16はスピロ環又はスピロ−エーテル環を構成でき；Ｒ16はＲ17と一緒に結合して脂環式環を形成でき；又はＲ16はＲ17と一緒にシクロエーテル環を構成でき、Ｍは正電荷を持つ任意の種であり；ｍは０より大きい］
を有する。
【００２６】
本明細書中で有機ボレートに関して記載する用語「内部ブロックト」（内部封鎖）（ｉｎｔｅｒｎａｌｌｙ  ｂｌｏｃｋｅｄ）は、４つの配位硼素原子が、４つの硼素配位結合価又は結合価のうち２つの間で架橋された内部環構造の一部であることを意味する。内部ブロッキングは、硼素が単環又は多環構造の一部である単環又は二環構造を含む。
【００２７】
有機ボラン化合物がアミン錯体の形態である実施態様において、本発明において使用される遊離基発生種は、トリアルキルボラン又はアルキルシクロアルキルボランである。好ましくは、このようなボランは、式：
【００２８】
Ｂ−（Ｒ2）3
［式中、Ｂは硼素を表し；Ｒ2は、それぞれ別個にＣ1〜Ｃ10アルキル、Ｃ3〜Ｃ10シクロアルキルであるか、あるいはＲ2の２つ又はそれ以上が結合して脂環式環を形成することができる］
に相当する。好ましくは、Ｒ2はＣ1〜Ｃ4アルキル、更に好ましくはＣ2〜Ｃ4アルキル、最も好ましくはＣ3〜Ｃ4アルキルである。好ましい有機ボランには、トリ−エチルボラン、トリ−イソプロピルボラン及びトリ−ｎ−ブチルボランがある。
【００２９】
有機硼素化合物が有機ボランアミン錯体である実施態様において、有機ボランは三価有機ボランであり、アミンは有機ボランと共に可逆的に錯形成する任意のアミンであることができる。このような錯体は、式：
Ｂ−（Ｒ2）3Ａｍ
[式中、Ｒ2は前述の通りであり、Ａｍがアミンである］
で表される。
【００３０】
有機硼素化合物が有機ボランアミン錯体である実施態様において、有機ボラン化合物の錯化に使用されるアミンは、有機ボランを錯化し且つ脱錯化剤への暴露時に又は高温への暴露時に脱錯化されることができる任意のアミン又はアミン混合物であることができる。アミン／有機ボラン錯体中における所定のアミンの使用の望ましさは、結合エネルギー（ｂｉｎｄｉｎｇ  ｅｎｅｒｇｙ）として知られる、ルイス酸−塩基錯体と、単離されたルイス酸（有機ボラン）と塩基（アミン）のエネルギーの合計とのエネルギー差から計算することができる。結合エネルギーのマイナスの値が大きいほど、錯体は安定である。
【００３１】
結合エネルギー＝
−（錯体エネルギー−（ルイス酸のエネルギー＋ルイス塩基のエネルギー））
【００３２】
このような結合エネルギーは、Ｈａｒｔｒｅｅ  Ｆｏｃｋ法のようなａｂ−ｉｎｉｔｉｏ法及び３−２１Ｇ基底系を用いて計算できる。これらの計算法は、ＳＰＡＲＴＡＮ及びＧａｕｓｓｉａｎ  ９８プログラムとＳｉｌｉｃｏｎ  Ｇｒａｐｈｉｃｓワークステーションのような市販のソフトウェア及びハードウェアを用いて商業的に入手できる。アミン／有機ボラン結合エネルギーが１０ｋｃａｌ／ｍｏｌ又はそれ以上のアミンが好ましく、結合エネルギーが１５ｋｃａｌ／ｍｏｌ又はそれ以上のアミンがより好ましく、結合エネルギーが２０ｋｃａｌ／ｍｏｌ又はそれ以上のアミンが最も好ましい。本発明の組成物の重合が脱錯剤を用いて開始される実施態様において、アミン−有機ボランの結合エネルギーは好ましくは５０ｋｃａｌ／ｍｏｌ又はそれ以下、最も好ましくは３０ｋｃａｌ／ｍｏｌ又はそれ以下である。本発明の組成物の重合が熱を用いて開始される実施態様において、アミンの結合エネルギーは好ましくは１００ｋｃａｌ／ｍｏｌ又はそれ以下、より好ましくは８０ｋｃａｌ／ｍｏｌ又はそれ以下、最も好ましくは５０ｋｃａｌ／ｍｏｌ又はそれ以下である。
【００３３】
好ましいアミンとしては、第一アミン若しくは第二アミン又は第一アミン基若しくは第二アミン基を含むポリアミン、あるいはアンモニア［Ｚｈａｒｏｖの米国特許第５，５３９，０７０号（５欄，第４１行〜第５３行；参照することによって本明細書中に組み入れる）、Ｓｋｏｕｌｔｃｈｉの米国特許第５，１０６，９２８号（２欄，第２９行〜第５８行；参照することによって本明細書中に組み入れる）及びＰｏｃｉｕｓの米国特許第５，６８６，５４４号（７欄，第２９行〜１０欄，第３６行；参照することによって本明細書中に組み入れる）に開示］；エタノールアミン、第二ジアルキルジアミン又はポリオキシアルキレンポリアミン；並びにジアミンと、アミンと反応性の２つ又はそれ以上の基を有する化合物との、アミンを末端基とする反応生成物［Ｄｅｖｉｎｙの米国特許第５，８８３，２０８号（７欄，第３０行〜８欄，第５６行；参照することによって本明細書中に組み入れる）に開示］が挙げられる。Ｄｅｖｉｎｙの特許に記載された反応生成物に関しては、好ましいジ第一アミンとしては、アルキルジ第一アミン、アリールジ第一アミン、アルカリールジ第一アミン及びポリオキシアルキレンジアミンが挙げられ；アミンと反応性の化合物としては、カルボン酸、カルボン酸エステル、カルボン酸ハロゲン化物、アルデヒド、エポキシド、アルコール及びアクリレート基の２つ又はそれ以上の部分を含む化合物が挙げられる。Ｄｅｖｉｎｙの特許に記載された好ましいアミンとしては、ｎ−オクチルアミン、１，６−ジアミノヘキサン（１，６−ヘキサンジアミン）、ジエチルアミン、ジブチルアミン、ジエチレントリアミン、ジプロピレンジアミン、１，３−プロピレンジアミン（１，３−プロパンジアミン）、１，２−プロピレンジアミン、１，２−エタンジアミン、１，５−ペンタンジアミン、１，１２−ドデカンジアミン、２−メチル−１，５−ペンタンジアミン、３−メチル−１，５−ペンタンジアミン、トリエチレンテトラアミン及びジエチレントリアミンが挙げられる。好ましいポリオキシアルキレンポリアミンとしては、ポリエチレンオキシドジアミン、ポリプロピレンオキシドジアミン、トリエチングリコールプロピレンジアミン、ポリテトラメチレンオキシドジアミン及びポリエチレンオキシドコポリプロピレンオキシドジアミンが挙げられる。
【００３４】
好ましい一実施態様において、アミンはトリアルキルボラン又はアルキルシクロアルキルボランを含み、また、アミンは第一アミン；第二アミン；第一アミン若しくは第二アミン又は両者を有するポリアミン；アンモニア；ポリオキシアルキレンアミン；ジアミンと、アミンと反応する部分を有する二官能価化合物との反応生成物（この反応生成物は末端アミン基を有する）；アリールアミン；複素環式アミン；アミジン構造成分を有する化合物；複素環中に少なくとも１つの第二窒素を有する脂肪族複素環（この複素環式化合物は複素環中に１個又はそれ以上の更なる第二若しくは第三窒素原子、酸素原子、硫黄原子又は二重結合を含むこともできる）；アミン部分を含む１個又はそれ以上の置換基が脂環式環に結合した脂環式化合物；共役イミン；又はそれらの混合物［Ｓｏｎｎｅｎｓｃｈｅｉｎらの米国特許出願公開２００２／００２８８９４，パラグラフ００１８〜００４５（参照することによって本明細書中に組み入れる）に記載］を含む。
【００３５】
別の好ましい実施態様において、アミンはさらにシロキサンを含み、それはアミノシロキサンである。アミンが、有機ボランとの充分な結合エネルギー（前述）を有する、アミン単位及びシロキサン単位を共に有する任意の化合物を使用できる。好ましくは、シロキサン部分は、この成分をシロキサンモノマー、オリゴマー及び／又は、存在する場合には、ポリマーの重合に関与させるものである。シロキサン含有モノマー、オリゴマー及び／又はポリマーはシリコーンを含む任意の化合物であることができる。好ましくはシリコーン化合物は反応性官能価を有する。好ましい反応性官能価としては、水素化物、オレフィン性不飽和、ヒドロキシル及び加水分解してシラノール部分を形成する加水分解性部分が挙げられる。好ましいアミンシランは、Ｓｏｎｎｅｎｓｃｈｅｉｎらの米国特許出願第１０／３７７，４４０（２００３年２月２８日出願，１３頁，第１行〜第１７頁，第１９行（参照することによって本明細書中に組み入れる）に開示されている。
【００３６】
有機硼素化合物が有機ボランアミン錯体である実施態様においては、錯体中のアミン化合物対ボラン化合物の当量比が比較的重要である。錯体の安定性を増大させるために、且つ脱錯化剤がイソシアネート官能性化合物である実施態様においては、イソシアネート官能性化合物と反応させることによって最終製品中にポリ尿素を存在させるために、過剰のアミンが好ましい。ポリ尿素の存在は、組成物の高温特性を改善する。
【００３７】
本発明の重合性組成物に使用できる遊離基重合可能な化合物としては、遊離基重合によって重合できるオレフィン性不飽和を含む任意のモノマー、オリゴマー、ポリマー又はそれらの混合物が挙げられる。このような化合物は当業者によく知られている。Ｍｏｔｔｕｓの米国特許第３，２７５，６１１号（２欄，第４６行〜４欄，第１６行）及びＳｏｎｎｅｎｓｈｅｉｎらのＵ．Ｓ．２００２／００２８８９４（パラグラフ４７）は、このような化合物を記載しており、これらの文献を参照することによって本明細書中に組み入れる。
【００３８】
組成物が接着剤として使用される実施態様においては、好ましくはアクリレート及び／又はメタクリレートを基剤とする化合物を使用する。最も好ましいアクリレート及びメタクリレート化合物としては、メチルメタクリレート、ブチルメタクリレート、２−エチルヘキシルメタクリレート及びシクロヘキシルメチルメタクリレートが挙げられる。遊離基重合可能な化合物（例えばアクリレート及び／又はメタクリレートを基剤とする化合物）の好ましい量は、配合物の重量に基づき、好ましくは１０重量％又はそれ以上、より好ましくは２０重量％又はそれ以上、最も好ましくは３０重量％又はそれ以上である。遊離基重合可能な化合物（例えばアクリレート及び／又はメタクリレートを基剤とする化合物）の好ましい量は、配合物総重量に基づき、好ましくは９０重量％又はそれ以下、より好ましくは８５重量％又はそれ以下、最も好ましくは８０重量％又はそれ以下である。
【００３９】
本発明の組成物は、第１部分（又は第１液）中に、有機硼素化合物及び１種又はそれ以上の開環性複素環部分を含む１種又はそれ以上の化合物を、且つ第２部分（又は第２液）中に、遊離基重合によって重合され得る化合物、開環性複素環部分を含む化合物を重合させることができる触媒及び、場合によっては、有機ボラン化合物を脱錯化する成分を含む二部分型（又は二液型）重合性組成物を含む。一実施態様において、本発明は、遊離基重合によって重合する化合物から製造された１種又はそれ以上のポリマーを含む第１相と開環性複素環部分を含む１種又はそれ以上の化合物から得られた重合又は部分重合化合物を含む第２相を含む２相系である。一実施態様において、複素環式開環部分を含む化合物から製造されるポリマーは、遊離基重合によって製造されるポリマーとは混和性でなく、従って、得られる重合組成物は少なくとも２つの領域を有し、各領域は形成される２種のポリマーのうちの一方を多く含む。一実施態様において、本発明の２部分型組成物は、遊離基重合可能な重合化合物を含む重合部分と、開環性複素環部分を有する非重合又は部分重合化合物を含んでなる第２の部分を含む。これらの２つの部分は混和性、部分混和性又は非混和性であることができる。好ましい実施態様において、重合組成物は、一方の相はオレフィン結合によって重合する化合物を基剤とし且つもう一方の相は複素環部分の開環反応によって重合する、２つの相を含む。本発明の硬化組成物は、好ましくは多くの場合は混和性でない２つの領域を含む。いくつかの実施態様においては、２つの領域は２種の異なるポリマーの別々の相又は相互貫通網目構造である。組成物が架橋用化合物を含む場合には、２つの領域は互いに化学的に結合するができる。
【００４０】
複素環式開環性部分を含む化合物は、開環及び重合の可能な複素環部分を含む任意のモノマー、オリゴマー又はプレポリマーであることができる。複素環部分のヘテロ原子は好ましくは、窒素、酸素又は硫黄であり、窒素及び酸素が好ましく、酸素が最も好ましい。好ましくは、複素環部分は３員環である。好ましい複素環部分はオキシラン及びアジリジン部分であり、オキシラン部分が最も好ましい。好ましい複素環式開環重合性化合物は、Ｓｏｎｎｅｎｓｃｈｅｉｎの米国特許出願公開２００３／０１８，６１１（パラグラフ００４８及び００４９）及び米国特許第５，３０８，８９５号（８欄，第６行，式６及び８欄，第９行及び式９）に開示されており、これらの文献を参照することによって本明細書中に組み入れる。
【００４１】
複素環式開環重合性化合物、例えばオキシラン及びアジリジンから得られるポリマーの存在は、ナイロンのような、表面エネルギーが比較的高いプラスチックへの接着性を向上させ、また、本発明の重合又は部分重合組成物の熱的性質を改善する。比較的表面エネルギーの高い基材への結合を改善するのに充分な且つ重合又は部分重合組成物の高温特性を改善するのに充分な量の複素環式開環性化合物を使用する。ここで言及する熱的性質には、重合組成物の比較的高いガラス転移温度及び改善された高温凝集強度（１２５及び１５０℃といった高温における比較的高い重ね剪断強度によって示される）がある。複素環式開環重合性化合物が存在する場合には、重合性配合物は好ましくは、ガラス転移温度又は重合性配合物の所定の高温における重ね剪断強度を著しく改善するのに充分な量の複素環式開環重合性化合物を含む。ガラス転移温度の著しい改善は５℃である。かさね剪断強度の著しい改善は、１２５℃において５０ｐｓｉ又はそれ以上である。重合性配合物全体は、２重量％又はそれ以上の、より好ましくは５重量％又はそれ以上の、最も好ましくは１０重量％又はそれ以上の複素環式開環重合性化合物を含むことができる。重合性配合物は、５０重量％又はそれ以下の、より好ましくは４５重量％又はそれ以下の、最も好ましくは４０重量％又はそれ以下の複素環式開環重合性化合物を含むことができる。
【００４２】
場合によっては、複素環式開環重合性化合物に由来する相に遊離基重合性化合物相を架橋させるのが有用であることがある。これは、オレフィン性不飽和官能価、例えばアクリル部分と複素環開環重合性官能価又はイソシアネート官能価とを共に含む二官能価モノマー（以下、架橋剤と称する）を用いて行う。この型の材料の例としては、グリシジルアクリレート、例えばグリシジルメタクリレート又はイソシアナトアクリレート、例えば２−イソシアナトエチルメタクリレートが挙げられる。このような化合物は、通常の反応条件下で反応して、重合性組成物の各相中の反応性成分と反応する。架橋剤の使用量は、所望の性質を、即ち、１２５℃又はそれ以上の温度における充分な剪断強度を与えるが、室温接着強度を目標値未満に下げない量である。このような架橋剤の好ましい量は、重合性配合物の重量に基づき、０重量％又はそれ以上、より好ましくは１重量％又はそれ以上、さらに好ましくは３重量％又はそれ以上、最も好ましくは５重量％又はそれ以上である。好ましくは、架橋剤の使用量は、重合性配合物全体の２０重量％又はそれ以下、より好ましくは１５重量％又はそれ以下、最も好ましくは１２重量％又はそれ以下である。
【００４３】
好ましい一実施態様において、複素環式化合物の開環重合は、複素環式化合物をルイス酸触媒と接触させることによって開始する（Ａｒｎｏｌｄ，Ｒ．Ｊ，．Ｍｏｄ．Ｐｌａｓｔｉｃｓ，４１，１４９（１９６４）及びＪ．Ｈａｒｒｉｓ及びＳ．Ｔｅｍｉｎ，Ｊ．Ａｐｐｌ．Ｐｏｌｙｍ  Ｓｃｉ．，１０，５２３，（１９６６）（これらの文献を参照することによって本明細書中に組み入れる）に記載）。例えば、Ｈｏｕｓｅ，Ｈ．，Ｍｏｄｅｒｎ  Ｓｙｎｔｈｅｔｉｃ  Ｍｅｔｈｏｄｓ，２nd  Ｅｄｉｔｉｏｎ，ｐ．７８６，（１９７２）（参照することによって本明細書中に組み入れる）に記載されたような複素環式化合物の重合を開始する任意のルイス酸を使用できる。好ましいルイス酸の例としては、三塩化硼素、三フッ化硼素（ＢＦ3）、四塩化錫、二塩化亜鉛、四塩化チタン及び三塩化アルミニウムが挙げられる。いくつかの実施例において、ルイス酸は、弱ルイス塩基によって錯化して、空気中で水蒸気との反応に対して安定化することができる。本明細書中で使用する「弱塩基」は、ルイス酸が重合を触媒しようとする組成物中の開環重合性化合物よりも弱い塩基である。好ましいルイス塩基には、アミン、ケトン及びエーテルがある。本明細書において特に有用なのは、三フッ化硼素及び四塩化錫（ＳｎＣｌ4）のアミン及びエーテル錯体である。四塩化錫は、いくつかの接着剤配合物では錯化を必要とせずに良好な保存寿命を有することができる。ルイス酸用の錯化剤として有用な好ましいアミンとしては、アミン置換芳香族化合物、例えばアニリン、置換アニリン、ジフェニルアミン及び置換ジフェニルアミンが挙げられる。ルイス酸用の錯化剤として有用な好ましいエーテルとしては、低沸点エーテル（沸点５０℃未満）が挙げられる。好ましいエーテルは、ジアルキルエーテル、例えばジエチルエーテル及びジメチルエーテル並びに脂環式エーテル、例えばテトラヒドロフランである。好ましいケトンとしてはアセトンが挙げられる。ルイス酸触媒は、複素環式部分を含む化合物の重合を開始するのに充分な量で使用し、特に、それらは、比較的少量で使用でき、化学量論は、一部の硬化性系の場合に必要とされるほど厳密に監視する必要がない。好ましくは、ルイス酸触媒の使用量は総配合物の０．１重量％又はそれ以上、より好ましくは０．２５重量％又はそれ以上、最も好ましくは０．５重量％又はそれ以上である。好ましくは、ルイス酸触媒の使用量は、配合物全体の１０重量％又はそれ以下、より好ましくは８重量％又はそれ以下、最も好ましくは６重量％又はそれ以下である。
【００４４】
好ましい一実施態様において、本発明の組成物はさらに、シロキサン骨格及び重合可能な反応性成分を有する１種又はそれ以上の化合物、オリゴマー又はプレポリマーを含む化合物を含むことができる。本発明において有用なシロキサン骨格及び重合可能な反応性成分を有する化合物、オリゴマー又はプレポリマーは、骨格中にシロキサン単位を含み且つ適度な反応条件下で組成物を重合できる反応性基を有する任意の化合物、オリゴマー又はプレポリマーを含む。これらは、Ｓｏｎｎｅｎｓｃｈｅｉｎら，米国特許出願第１０／３７７，４４０号（２００３年２月２８日に出願），２０頁，第１行〜２７頁，第１５行の関連部分に詳述されており、これらを参照することによって本明細書中に組み入れる。前述ような官能性シロキサン重合性性化合物の存在は、表面エネルギーの低い基材への優れた接着性を依然として提供しながら、極めて低いＴｇポリマーの相を提供することによって、重合又は部分重合組成物の低温柔軟性及び伸び率を改善する。重合又は部分重合組成物の物理的性質を改善し且つ重合又は部分重合組成物の低温特性を改善するのに充分な量のシロキサン官能性材料を用いる。組成物のＴｇは、シロキサンポリマーの量及びその架橋密度を制御することよって制御できる。０℃又はそれ以下のガラス転移温度を達成するためには、かなりの量のシロキサンポリマーが存在する。好ましくは、ポリマー組成物は、１００ｐｓｉ又はそれ以上の重ね剪断強度を示す。重合性配合物全体はシロキサン重合性化合物を１重量％又はそれ以上、より好ましくは２重量％又はそれ以上、最も好ましくは３重量％又はそれ以上含むのが好ましい。重合性配合物は、シロキサン重合性化合物を９０重量％又はそれ以下、より好ましくは８５重量％又はそれ以下、最も好ましくは８０重量％又はそれ以下含むのが好ましい。
【００４５】
追加の官能価を重合性組成物中に混和し且つシロキサン官能基の物理的性質を改善する簡便な方法は、配合物中に多官能価シロキサン含有架橋剤を含ませることである。多官能価シロキサン含有架橋剤は、存在するポリマー材料を架橋するために存在する反応性材料の官能基と反応性である官能基を少なくとも２個、好ましくは２〜４個の官能基とシロキサン単位を含む化合物、オリゴマー及びポリマーを含む。好ましくは、形成される種々のポリマー材料を結合させるために、存在する種々の化合物、オリゴマー又はポリマーと反応する少なくとも２個の異なる官能基が存在する。好ましくは、１つはシロキサンを基材とする物質と反応し、１つは存在する又は反応において形成される不飽和基を含む官能性材料と反応する。このような物質の例は、（３−グリシジルプロピル）トリメトキシシロキサン、（アクリルオキシプロピリル）トリメトキシシラン、（メタクリルオキシプロピル）トリメトキシシロキサン、（メタクリロプロピル）メチルシロキサン−ジメチルシロキサンコポリマー、メタクリルオキシプロピルプロピルを末端基とするポリジメチルシロキサン、（アクリルオキシプロピル）メチルシロキサンジメチルシロキサンコポリマーなどである。一実施態様においては、オキシラン環を、配合物中及びシラノール官能性シロキサン含有ポリマーを架橋させることができるアルコキシシロキサン中に混和する。他の場合には、シロキサン含有相をアクリル相に架橋させることができるアクリル及びメタクリル官能基を混和する。他の例は、メルカプト官能性シロキサン及びイソシアナト官能性シロキサンである。これらの材料は全て、信越シリコーン、Ｗｉｔｃｏ、Ｄｏｗ  Ｃｏｒｎｉｎｇ、Ｇｅｌｅｓｔなどのような会社から市販されている。ビニル及び加水分解性基を有するシロキサン含有化合物、オリゴマー及び／又はプレポリマーも使用できる。
【００４６】
場合によっては、シロキサン化合物由来相に遊離基重合性化合物相を架橋させることが有効であり得る。これは、オレフィン性不飽和官能基、例えばアクリル部分及びシリコーン官能性重合性官能基を共に含む二官能価モノマー（以下架橋剤と称する）を用いて行う。この型の物質の例としては、（アクリルオキシプロピル）トリメトキシシロキサン及び（メタクリルオキシプロピル）トリメトキシシロキサンが挙げられる。同様に、シロキサン相を、アルキルボラン−アミン錯体からのアミンとイソシアネートと反応によって生成される硬質ポリ尿素相に架橋させることができる。このような架橋用材料としては、３−アミノプロピルトリエトキシシロキサン、３−アミノプロピルトリメトキシシロキサン、３−イソシアナトプロピルトリメントオキシシロキサン、Ｎ−（２−アミノエチル）−３−アミノプロピルトリメトキシシロキサンが挙げられる。このような化合物は、通常の反応条件下で、重合性組成物の別の相の反応性成分と反応する。架橋剤の使用量は、所望の性質、即ち、室温における充分な重ね剪断強度を与えるが、結合撓み強度を所望の値以下に低下させない量である。架橋剤の好ましい量は、重合性配合物の重量に基づき、０重量％又はそれ以上、より好ましくは１重量％又はそれ以上、最も好ましくは２重量％又はそれ以上である。好ましくは、架橋剤の使用量は、重合性配合物全体の２０重量％又はそれ以下、より好ましくは１５重量％又はそれ以下、最も好ましくは１２重量％又はそれ以下である。
【００４７】
好ましい一実施態様において、エポキシ置換基を含むシロキサン官能性材料の反応は、Ｓａｕｎｄｅｒｓ，Ｋ．Ｊ．，Ｏｒｇａｎｉｃ  Ｐｏｌｙｍｅｒ  Ｃｈｅｍｉｓｔｒｙ，２ｎｄ  Ｅｄｉｔｉｏｎ，Ｃｈａｐｔｅｒ（１９９８）（参照することによって本明細書中に組み入れる）に記載された触媒を混和することによって行う。この技術の実施には、使用されるシリコーンの化学的性質に応じて種々の触媒を使用できる。シロキサン官能性材料間の反応の促進には、錫触媒を使用することが多い。好ましい錫触媒としては、ジブチル錫ジアセテート及びジブチル錫ジラウレートが挙げられる。水分硬化性室温加硫に関するテトラアルコキシチタン触媒は、Ｂｕｙｌら（米国特許第５，９４８，８５４号）によって及びＮｙｌｕｎｄらによる改良（米国特許第６，００８，２８４号）に記載されている。種々の酸触媒が、Ｆａｌｅｎｄｅｒら（米国特許第４，４４８，９２７号）によって教示されている。これらの特許全てを参照することによって本明細書中に組み入れる。白金触媒もまた、ビニル官能基化シロキサンの重合に使用される。好ましい白金触媒の例としては、クロロ白金酸及び白金（０）−１，３−ジビニル−１，１，３，３−テトラメチルジシロキサン錯体が挙げられる。有用な触媒の前記例は、説明のためにのみ記載するのであり、本発明をこれらに限定するものではない。一般に、本発明の触媒又は遊離基成分の重合性成分を阻害しないならば、シロキサン官能性モノマー又はオリゴマーの重合に有用な任意の触媒が本発明において有用である。
【００４８】
触媒は、シロキサン官能性化合物の重合の開始に充分な量で使用する。特にそれらは比較的少量で使用できる。好ましくは、触媒の使用量は、総配合物の０．１重量％又はそれ以上、より好ましくは０．２５重量％又はそれ以上、最も好ましくは０．５重量％又はそれ以上である。好ましくは、触媒の使用量は、総配合物の１０重量％又はそれ以下、より好ましくは８重量％又はそれ以下、最も好ましくは６重量％又はそれ以下である。
【００４９】
複素環式開環重合性化合物とシロキサン重合性化合物は、遊離基重合可能な部分を含む化合物の重合速度と同様な速度で重合するのが好ましい。１つの重合性成分の反応が遅すぎる場合には、組成物は、両相のポリマーへのモノマー又はオリゴマーの許容され得る転化を得る前にガラス化又はゲル化するおそれがある。未反応成分は可塑剤として作用して接着性、熱的性能などのような性質を劣化させるおそれがある。重合組成物を後加熱して重合の完了を推進することによって、最終重合組成物の性質を改善することができる。これは、重合組成物をそのガラス転移温度より高温に加熱することによって行う。この実施態様において、構造の予想使用温度において後硬化を行うのが好ましく、組成物の予想使用温度より５℃高い温度において後硬化を行うのがより好ましく、重合組成物の予想使用温度より１０℃高い熱的後硬化を提供するのが最も好ましい。後硬化法の例は、Ｂｒｉｇｇｓの米国特許第４，４２６，２４３号及びＥｒｓｕｎ−Ｈａｌｌｓｂｙらの米国特許第５，２０４，３８６号に開示されており、これらの特許を参照することによって本明細書中に組み入れる。
【００５０】
ラジカル重合可能な部分を有する化合物の重合に有用な有機ボラン化合物は、三価ボラン化合物のような遊離基発生種を形成可能な化合物の形成を引き起こす脱錯化剤の適用によって、例えばボランからアミンを排除することによって、遊離基発生種を形成可能な化合物に転化することができる。例えば有機ボランアミン錯体のアルキルボランからのアミンの排除による、三価ボランのような遊離基発生種を形成可能な化合物の形成は、交換エネルギーが好ましい任意の化学物質、例えば鉱酸、有機酸、ルイス酸、イソシアネート、酸塩化物、塩化スルホニル、アルデヒドなどを用いて行われることができる。好ましい脱錯化剤は酸及びイソシアネートである。複素環式開環性化合物が存在し且つ開環重合用の開始剤がルイス酸であるこれらの実施態様においては、ルイス酸が脱錯化剤の役割も果たすことができるので、脱錯化剤は省くことができる。ルイス酸を脱錯化剤及び複素環式開環重合開始剤として用いる場合には、重合の開始に必要な量を超える追加量は必要ない。開始剤の選択は、重合性組成物の使用によって影響される場合がある。特に、重合性組成物が接着剤であり且つ接着する材料がポリプロピレンである場合には、好ましい類の開始剤はイソシアネート開始剤であり、基材がナイロンである場合には、好ましい開始剤は酸である。重合は熱によっても開始できる。重合を開始するために組成物を加熱する温度は、硼素含有化合物から除去される基の結合エネルギーによって決定される。一般に、例えば有機ボランアミン錯体の脱錯化による、遊離基含有種を形成可能な化合物の形成による重合の開始に使用する温度は、３０℃又はそれ以上、好ましくは５０℃又はそれ以上である。好ましくは、熱開始重合を開始する温度は１２０℃又はそれ以下、より好ましくは１００℃又はそれ以下である。熱源が、組成物の成分にもその作用にも悪影響を与えないならば、組成物を所望の温度に加熱する任意の熱源を使用できる。このように、組成物は、熱への暴露前又は後に基材と接触させることができる。基材との接触前に組成物を加熱する場合には、組成物は、基材にもはや接着できない点まで重合される前に、基材と接触させなければならない。熱開始反応においては、ラジカル形成に好ましい条件をもたらすのに充分なであるが重合を阻害するほどは多くない酸素が存在するように酸素含量を制御することが必要なであろう。
【００５１】
本発明の組成物は、安定化量の脂環式ヒドロキシルアミン又はジヒドロカルビルヒドロキシルアミン；又はそれらのニトロキシル若しくはニトリルオキシドを含む。本明細書中で使用する「安定化」は、必要になるまで重合を防ぐことを意味する。一般に、これは、通常の貯蔵条件下で重合が阻害されることを意味する。通常の貯蔵条件は、接着剤がシール容器に貯蔵される０℃〜４０℃の温度における貯蔵を意味する。安定な組成物は、所定の期間中、不所望な粘度増加を受けないものである。粘度増加は、モノマーの重合が存在する証拠である。好ましい実施態様において、４０℃又はそれ以下の温度で貯蔵した場合に、粘度が３０日間で１５０％より多く増加しないならば、より好ましくは粘度増加が３０日間で１００％又はそれ以下であるならば、最も好ましくは粘度増加が３０日間で５０％又はそれ以下ならば、組成物は安定性である。
【００５２】
本発明において有用なジヒドロカルビルヒドロキシルアミン、脂環式ヒドロキシルアミン及びそれらのニトリルオキシドとしては、本発明の組成物中に含まれる場合にここに記載した組成物を改善するこのような任意の組成物が挙げられる。脂環式ヒドロキシルアミンは、窒素原子にヒドロキシル部分が結合した窒素含有脂肪族複素環を意味する。ジヒドロカルビルヒドロキシリルアミン及び脂環式ヒドロキシルアミン上のヒドロカルビル基は、本発明の配合物中におけるこれらの添加剤の性能にそれほど影響を与えない任意の置換基で置換することができる。
【００５３】
好ましいジヒドロカルビルヒドロキシルアミン及び脂環式ヒドロキシルアミンは、式（Ｒ13）2Ｎ−ＯＨ［式中、Ｒ13はそれぞれ独立してヒドロカルビル部分であるか又は２つのＲ13が結合してシクロ環を形成でき、ヒドロカルビル基又はシクロ環は、本発明における化合物の作用を阻害しない１種又はそれ以上の置換基で置換することができる］に相等する。
【００５４】
一実施態様において、ニトロキシル又はニトリルオキシドは、式：
（Ｒ13）2−Ｎ−Ｏ●
［式中、Ｒ13は前述の通りである］
で示される。
【００５５】
好ましくは、Ｒ13は、それぞれ独立して、Ｃ2〜Ｃ30アルキル、アルカリール若しくはアリール部分であるか、又は２つのＲ13がＣ2〜Ｃ30アルキル部分を形成し；より好ましくは、Ｃ10〜Ｃ20アルキル、アルカリール若しくはアリール部分であるか、２つのＲ13がＣ2〜Ｃ7シクロアルキルであり；Ｃ10〜Ｃ20アルキル部分がさらに好ましい。好ましいジヒドロカルビルヒドロキシルアミンには、ＢＡＳＦ製のヒドロキシルアミン遊離塩基、Ｍｉｔｓｕｉ  Ｃｈｅｍｉｃａｌｓ  Ａｍｅｒｉｃａ，Ｉｎｃ．製のヒドロキシルアミン誘導体、Ｍａｙｚｏ  Ｉｎｃ．からＢＮＸ  ２０００として入手可能なＮ−ヒドロキシルビス（Ｎ−ベンジル）アミン、及びビス（Ｎ−デシル）Ｎ−ヒドロキシルアミンとしても記載される、酸化ビス（水素化獣脂アルキル）アミンを含むＣｉｂａ  Ｓｐｅｃｉａｌｔｙ  ＣｈｅｍｉｃａｌｓからＩｒｇａｓｔａｂ  ＦＳ  Ｐｒｏｄｕｃｔｓ、並びに構造：
【００５６】
【化３】
2008502742.tif 000004
【００５７】
を有する、Ａｖｅｃｉａから入手可能なＸｅｎｏｘｙｌがある。
【００５８】
ジヒドロカルビルヒドロキシルアミン、脂環式ヒドロキシルアミン又はそれらのニトリルオキシドは、本発明の組成物の安定化に充分な量で使用する。好ましくは、ヒドロキシルアミンは、本発明の組成物百万部当たり１部又はそれ以上、より好ましくは２部又はそれ以上、最も好ましくは５部又はそれ以上の量で使用する。好ましくは、ヒドロキシルアミンは、本発明の組成物百万部当たり１００，０００部又はそれ以下、より好ましくは５０，０００部又はそれ以下、さらに好ましくは１０，０００部又はそれ以下、最も好ましくは３，０００部又はそれ以下の量で使用する。
【００５９】
本発明の二部分型重合性組成物又は接着剤組成物は、従来の市販の二部分型組成物用計量分配装置と共に使用するのに他に類を見ないほど適している。モノマーミックス、錯体の量、重合触媒の量及び接着を行う温度によっては有効ポットライフ（開放時間）が短い場合があるため、２部分が合わされたら、組成物は直ちに使用しなければならない。本発明の接着剤組成物は、一方又は両方の基材に適用し、次いで基材を、好ましくは接着層から過剰な接着剤組成物を追い出す圧力を加えて、結合させる。一般に、結合は、組成物の適用後すぐに、好ましくは２０分以内に、より好ましくは１０分以内に行わなければならない。代表的な接着剤層厚さは０．００５インチ（０．１３ｍｍ）〜０．０３インチ（０．７６ｍｍ）である。本発明の組成物は接着剤及び隙間充填剤の両方の役割をすることができるので、隙間充填が必要ならば、接着剤層はさらに厚くすることができる。結合プロセスは概ね室温又はそれ以上の温度において容易に実施できる。
【００６０】
組成物はさらに、種々の任意添加剤を含むことができる。特に有用な添加剤は、組成物の総重量に基づき、１０〜６０重量％の量で混和できる中〜高分子量（１０，０００〜１，０００，０００）のポリメチルメタクリレートのような増粘剤である。増粘剤は、組成物の適用をし易くするために組成物の粘度を増加させるのに使用できる。
【００６１】
アジリジンは配合物の安定性を向上させるので、複素環式開環性化合物が存在し且つそれがオキシランであるいくつかの実施態様において、ある種のアジリジン含有化合物を配合物中に含ませるのが望ましい場合がある。一般に、配合物の安定性を改良するのに充分なアジリジンを添加する。好ましくは、配合物の重量に基づき、１重量％又はそれ以上の、より好ましくは２重量％又はそれ以上のアジリジンを用いる。好ましくは、配合物重量に基づき１０重量又はそれ以下の、より好ましくは７重量％又はそれ以下のアジリジンを用いる。
【００６２】
本発明に係る重合性組成物は、シーラント、被覆、プライマーを含む種々の方法でポリマー表面の改質に、及び射出成形樹脂に使用できる。これらはまた、マトリックス樹脂としてガラス及び金属繊維マットと併せて、例えば樹脂トランスファー成形操作において使用できる。これらはさらに、封入剤及び注封材料として、例えば電気部品、プリント回路基板などの製造において使用できる。非常に望ましいことに、これらは、ポリマー、木材、セラミック、コンクリート、ガラス及び下塗り金属を含む種々の基材を結合できる重合性接着剤組成物を提供する。別の望ましい関連用途は、ポリエチレン、ポリプロピレン、ポリエチレンテレフタレート、ポリアミド及びポリテトラフルオロエチレン並びにそれらのコポリマーのような、表面エネルギーの低い基材へのペイントの付着の促進への使用である。この実施態様においては、組成物は、基材の表面への最終被覆の付着を強化するために表面を改質するのに基材の表面に被覆する。
【００６３】
本発明の組成物は被覆用途において使用できる。このような用途において、組成物はさらに溶剤のような担体を含むことができる。被覆はさらに、被覆用の当業者によく知れらた添加剤、例えば、塗料を着色するための顔料、阻害剤及びＵＶ安定剤を含むことができる。組成物はまた、粉体被覆として適用でき、粉体被覆用の当業者によく知られた添加剤を含むことができる。
【００６４】
本発明の組成物は、ポリマー成形品、押出フィルム又は輪郭に合わせて作られた物体の表面改質に使用できる。本発明の組成物はまた、未改質プラスチック基材へのポリマー鎖の表面グラフトによってポリマー粒子の官能性を変化させるのに使用できる。
【００６５】
本発明の重合性組成物は、複雑な表面処理法、下塗りなどを用いずに結合することが従来非常に難しかった、表面エネルギーの低いプラスチック又はポリマー基材を接着するのに特に有用である。表面エネルギーの低い基材とは、４５Ｊ／ｍ2又はそれ以下、より好ましくは４０ｍＪ／ｍ2又はそれ以下、最も好ましくは３５ｍＪ／ｍ2又はそれ以下の表面エネルギーを有す材料を意味する。これらの材料には、２０ｍＪ／ｍ2未満の表面エネルギーを有するポリエチレン、ポリプロピレン、アクリロニトリル−ブタジエン−スチレン、ポリアミド、シンジオタクチックポリスチレン、オレフィン含有ブロックコポリマー及びフッ素化ポリマー、例えば、ポリテトラフルオロエタン（ＴＥＦＬＯＮ（登録商標））がある。（「表面エネルギー」という表現は、「臨界湿潤張力」と同義で使用されることが多い。）本発明の組成物で有効に結合できる、それらのより若干表面エネルギーの高い他のポリマーとしては、ポリカーボネート、ポリメチルメタクリレート及びポリ塩化ビニルが挙げられる。
【００６６】
本発明の重合性組成物は、二部分型接着剤として容易に使用できる。重合性組成物の成分は、このような材料を扱う場合に通常成されるようにブレンドされる。有機ボランアミン錯体からオレフィン性重合性成分が分離されるように、有機ボランアミン錯体用の脱錯化剤を通常、オレフィン性重合性成分に含ませ、それによって、二部分型組成物の第１部分を提供する。重合開始剤系の有機ボランアミン錯体は、組成物の第２部分を提供し、組成物の使用が要求とされる直前に第１部分に添加する。同様に、複素環式開環性化合物又はシロキサン化合物の重合用の触媒は、このような化合物から分離しておく。触媒は、直接第１部分に添加することもできるし、あるいは反応性オレフィン性モノマー、即ちメタクリル酸メチル又はＭＭＡ／ＰＭＭＡ粘稠溶液のような適当な担体中に予め溶解させることができる。第２部分は、２部分（ｔｗｏ  ｐａｒｔｓ）の容積をバランスさせるためにオレフィン不飽和を有すモノマーを含むことができる。
【００６７】
商業的及び工業的環境において最も容易に使用できる本発明の二部分型接着剤のような、二部分型接着剤に関しては、２部分を合する容量比は、簡便な自然数でなければならない。これは、簡便な市販計量分配装置による接着剤の適用を容易にする。このような計量分配装置は、米国特許第４，５３８，９２０号及び第５，０８２，１４７号（参照することによって本明細書中に組み入れる）中に示され、Ｃｏｎｐｒｏｔｅｃ，Ｉｎｃ．（Ｓａｌｅｍ，Ｎｅｗ  Ｊｅｒｓｅｙ）から商品名ＭＩＸＰＡＣとして入手可能である。典型的に、これらの計量分配装置は、並列に配置された１対のチューブ状容器を使用し、各チューブは接着剤２部分の一方を受けるようになっている。各チューブに対して１つ、合計２つのプランジャーが同時に進められて（例えば手動で又は手動のラチェット機構によって）、チューブの内容物が、２部分のブレンドを容易にするスタティックミキサーを含むことができる通常の細長い中空混合室に排出する。ブレンドされた接着剤は、混合室から基材上に押出す。チューブが空になったら、新しいチューブと交換して、適用プロセスを続けることができる。
【００６８】
接着剤の２部分を合する比は、チューブの直径によって制御される。（各プランジャーは、一定直径のチューブ内に収容される大きさであり、プランジャーは同じ速度でチューブ内を進められる。）１つの計量分配装置は、種々の異なる二部分型接着剤と共に使用できるように考えられていることが多く、プランジャーは、接着剤の２部分を簡便な混合比で送出する大きさである。このような普通の混合比は、１：１、２：１、４：１及び１０：１であるが、好ましくは１０：１未満、より好ましくは４：１未満、最も好ましくは１：１である。
【００６９】
好ましくは、本発明の混合二部分型組成物は、垂れ落ちをさせることなく適用可能な適当な粘度を有する。好ましくは、２つの個々の成分の粘度は同じオーダー又は大きさでなければならない。好ましくは、混合組成物は１００センチポアズ（０．１Ｐａ．Ｓ）又はそれ以上、より好ましくは１，０００センチポアズ（１．０Ｐａ．Ｓ）又はそれ以上、最も好ましくは５，０００センチポアズ（５．０Ｐａ．Ｓ）又はそれ以上の粘度を有する。好ましくは、接着剤組成物は、１，０００，０００センチポアズ（１０００Ｐａ．Ｓ）又はそれ以下、より好ましくは５００，０００センチポアズ（５００Ｐａ．Ｓ）又はそれ以下、最も好ましくは３０，０００センチポアズ（３０Ｐａ．Ｓ）又はそれ以下の粘度を有する。
【実施例】
【００７０】
以下の実施例は、説明のために記載するのであって、「特許請求の範囲」の範囲を限定することを目的としない。特に断らない限り、全ての部及び百分率は重量基準である。
成分
下記の実施例中に以下の成分を用いた：
メタクリル酸メチル（Ｒｏｈｍ  ａｎｄ  Ｈａａｓから入手可能）；
ポリ（メチルメタクリレート）（Ｒｏｈｍ−Ｄｅｇｕｓｓａ−Ｈｕｌｓ  Ｇｒｕｐｐｅから登録商標及び名称Ｄｉｇａｌｏｎ  ＬＰ５１／０７として入手可能）；
スチレン−ブタジエン−スチレントリブロックブロックコポリマー（Ｄｅｘｃｏ  Ｐｏｌｙｍｅｒｓから登録商標及び名称Ｖｅｃｔｏｒ  ２５１８として入手可能）；
ヒュームドシリカ（Ｃａｂｏｔ  Ｃｏｒｐｏｒａｔｉｏｎから登録商標及び名称Ｃａｂ−ｏ−ｓｉｌ  ＴＳ−７２０として入手可能）；
ポリ（メチルメタクリレート）ポリアクリレートコポリマー（Ｒｏｈｍ  ａｎｄ  Ｈａａｓ  Ｃｏｍｐａｎｙから登録商標及び名称Ｐａｒａｌｏｉｄ  ＥＸＬ  ２６９１Ａとして入手可能）；
イソホロンジイソシアネート（Ｃｒｅａｎｏｖａから入手可能）；
ブチル化ヒドロキシトルエン（ＢＨＴ）（Ａｌｄｒｉｃｈ  Ｃｈｅｍｉｃａｌ  Ｃｏｍｐａｎｙから入手可能）；
酸化ビス（水素化牛脂アルキル）アミン（ビス（Ｎ−ドデシル）Ｎ−ヒドロキシルアミン（登録商標及び名称Ｉｒｇａｓｔａｂ  ＦＳ０４２として入手可能）；
４−ヒドロキシ−２，２，６，６−テトラメチル−１−ピペリジンエタノールのブタン二酸ジメチルエステルポリマー（Ｃｉｂａ  Ｓｐｅｃｉａｌｔｙ  Ｃｈｅｍｉｃａｌｓから登録商標Ｔｉｎｕｖｉｎ  ６２２として入手可能）；
Ｉｒｇａｓｔａｂ  ＦＳ３０１，酸化ビス（水素化牛脂アルキル）アミン（Ｉｒｇａｓｔａｂ  ＦＳ０４２）とトリス（２，４−ジｔｅｒｔ−ブチルフェノール）ホスファイトとの混合物（Ｃｉｂａ  Ｓｐｅｃｉａｌｔｙ  Ｃｈｅｍｉｃａｌｓから入手可能）；
Ｉｒｇａｐｈｏｓ  １６８（トリス（２，４−ジｔｅｒｔ−ブチルフェノール）ホスファイト）；
トリ−ｎ−ブチルボランとメトキシプロピルアミンとの錯体；
Ｊｅｆｆａｍｉｎｅ  Ｔ４０３（ポリプロピレンオキシドを基材とする二価ポリアミン）；
ヒドロキノン（ＨＱ）；
ヒドロキノンのメチルエーテル（ＭＥＨＱ）；
ＢＮＸ２０００（式：
【００７１】
【化４】
2008502742.tif 000005
【００７２】
に対応するジベンジルヒドロキシルアミン（Ｍａｙｚｏ  Ｉｎｃ．から入手可能））；
ＢＬＳ１７７０（式：
【００７３】
【化５】
2008502742.tif 000006
【００７４】
に対応する脂環式エステルヒンダードアミン（Ｍａｙｚｏ  Ｉｎｃ．から入手可能））；
ＢＨＴ（式：
【００７５】
【化６】
2008502742.tif 000007
【００７６】
に対応する３，５−ジ−ｔｅｒｔ−ブチル−４−ヒドロキシトルエン（Ａｌｄｒｉｃｈ  Ｃｈｅｍｉｃａｌから入手可能））；
ＰＴＺ（式：
【００７７】
【化７】
2008502742.tif 000008
【００７８】
によって表されるフェノチアジン（Ａｖｅｃｉａ  Ｉｎｃ．から入手可能））；
Ｘｅｎｏｎｙｌ安定剤（式：
【００７９】
【化８】
2008502742.tif 000009
【００８０】
に対応する（４−ヒドロキシル−２，６−テトラメチル）ピペリジニルオキシド（Ａｖｅｃｉａ  Ｉｎｃ．から入手可能））。
【００８１】
例１〜７
二部分型配合物は、各部分に関して成分を混合してから、それらを別々の容器中に入れることによって製造する。いくつかの異なる部分Ｂ配合物を製造した。
【００８２】
部分Ａは、メタクリル酸メチル６９．１％、ポリ（メチルメタクリレート）１７．５％、スチレン−ブタジエントリブロックブロックコポリマー４．９％、ヒュームドシリカ３．０％及びイソホロンジイソシアネート５．５％を含んでなる。部分Ｂは、トリ−ｎ−ブチルボラン−メトキシプロピルアミン錯体１５％、アミンを末端基とするポリエーテルポリオール、Ｊｅｆｆａｍｉｎｅ  Ｔ４０３  ８．０％、メタクリル酸メチル５４％、ポリ（メチルメタクリレート）１５％、ポリ（メチルメタクリレート）ポリアクリレートコポリマー７％及び下記の安定剤を含んでなる。
【００８３】

例     濃度             安定剤                       ＯＨアミン濃度
１        ２，５００ｐｐｍ    Ｉｒｇａｓｔａｂ  ＦＳ３０１    １２５０ｐｐｍ
２        ２，５００ｐｐｍ    ＢＨＴを含まない                １２５０ｐｐｍ
Ｉｒｇａｓｔａｂ  ＦＳ３０１
３        ２，５００ｐｐｍ    Ｉｒｇａｓｔａｂ  ＦＳ０４２    ２５００ｐｐｍ
４        ２，５００ｐｐｍ    Ｉｒｇａｆｏｓ  １６８          ０ｐｐｍ
５        ２，５００ｐｐｍ    フェノチアジン                  ０ｐｐｍ
６        ２，５００ｐｐｍ    Ｔｉｎｕｖｉｎ  ６２２          ０ｐｐｍ
７        ２，５００ｐｐｍ    ＢＨＴ                          ０ｐｐｍ      
【００８４】
各部分Ｂは、オーブン中で４０℃において長期間一定時間にわたって老化させた。各部分Ｂに関して定期的に粘度を測定した。老化の結果を表ＩＩにまとめ、図1に示す。図１は、４０℃における日数対粘度を示す。
【００８５】
【表１】
2008502742.tif 000010
【００８６】
これらの実施例は、酸化ビス（水素化牛脂アルキル）アミンの使用が本発明の組成物の安定性を向上させることを示している。
【００８７】
例８〜１６
例１〜７の記載に従って、例８〜１６を製造した。配合物中の成分の相対量を以下に示す。
【００８８】
【表２】
2008502742.tif 000011
【００８９】
表ＩＩＩは安定化された配合物を示す。
【００９０】
【表３】
2008502742.tif 000012
【００９１】
表ＩＶは、温度４０℃に暴露後の種々の日数において測定された粘度を示す。
【００９２】
【表４】
2008502742.tif 000013
【００９３】
表ＩＶは、各配合物に関する粘度変化を示す。
【００９４】
図２は、４０℃における日数に対する粘度のグラフである。粘度は、Ｂｒｏｏｋｆｉｅｌｄ  Ｖｉｓｃｏｍｅｔｅｒ  Ｍｏｄｅｌ  ＤＶ−ＩＩを用いて２０ｒｐｍにおいてＮｏ．７のスピンドルを使用して測定した。図２及び表ＩＶは、Ｉｒｇａｓｔａｂ  ＦＳ０４２、ＢＮＸ２０００及びＸｅｎｏｘｙｌ安定剤を含む組成物は全て、試験した他の材料よりもはるかに大きい安定性を示すことを示している。
【図面の簡単な説明】
【００９５】
【図１】４０℃への加熱時における、種々の安定剤を含む配合物の粘度の数日間にわたるグラフである。
【図２】４０℃への加熱時における、種々の安定剤を含む配合物の粘度の数日間にわたるグラフである。
【図１】
2008502742.tif 000014
【図２】
2008502742.tif 000015
【手続補正書】
【提出日】平成19年6月8日(2007.6.8)
【手続補正１】
【補正対象書類名】特許請求の範囲
【補正対象項目名】全文
【補正方法】変更
【補正の内容】
【特許請求の範囲】
【請求項１】
第１部分に、遊離基発生種を形成できる有機硼素化合物、及びジヒドロカルビルヒドロキシルアミン若しくは脂環式ヒドロキシルアミン又はジヒドロカルビルアミン若しくは脂環式ヒドロキシルアミンのニトリルオキシドを含む１種又はそれ以上の化合物を、並びに第２部分に、遊離基重合可能な１種又はそれ以上の化合物を含んでなる二部分型重合性組成物。
【請求項２】
前記第２部分が２つの部分の接触時に有機硼素化合物を遊離基発生種に転化できる脱錯化剤を更に含む請求項１に記載の二部分型組成物。
【請求項３】
前記の１種又はそれ以上のヒドロキシルアミン化合物が式（Ｒ13）2Ｎ−ＯＨ又は式（Ｒ13）2−Ｎ−Ｏ［式中、Ｒ13はそれぞれ独立してヒドロカルビル部分であるか、又は２つのＲ13がシクロ環を形成する］に相当する請求項１又は２に記載の二部分型組成物。
【請求項４】
請求項１〜３のいずれか１項に記載の重合性組成物の成分を、遊離基重合可能な１種又はそれ以上の化合物が重合されるような条件下で接触させることを含んでなる重合方法。
【請求項５】
２つ又はそれ以上の基材の結合方法であって、
ａ．請求項１〜３のいずれか１項に記載の組成物の成分を、重合が開始されるような条件下で接触させ；
ｂ．接着剤組成物を２つ又はそれ以上の基材と接触させ；
ｃ．接着剤組成物が２つ又はそれ以上の基材の間に配置されてそれらが互いに接触するように、２つ又はそれ以上の基材を配置し；そして
ｄ．接着剤を硬化させることによって、２つ又はそれ以上の基材を一緒に結合させることを含んでなる基材の結合方法。
【請求項６】
請求項１〜３のいずれか１項に記載の組成物が基材の間に配置され且つ各基材に結合された少なくとも２つの基材を含んでなる積層体。
【請求項７】
有機ボランアミン錯体中に、ジヒドロカルビルヒドロキシルアミン、脂環式ヒドロキシルアミン又はヒドロカルビルヒドロキシルアミン若しくは脂環式ヒドロキシルアミンのニトリルオキシドを含んでなる１種又はそれ以上の化合物及び遊離基重合可能な１種又はそれ以上の化合物を含んでなる一部分型重合性組成物。
【手続補正２】
【補正対象書類名】明細書
【補正対象項目名】００９４
【補正方法】変更
【補正の内容】
【００９４】
図２は、４０℃における日数に対する粘度のグラフである。粘度は、Ｂｒｏｏｋｆｉｅｌｄ  Ｖｉｓｃｏｍｅｔｅｒ  Ｍｏｄｅｌ  ＤＶ−ＩＩを用いて２０ｒｐｍにおいてＮｏ．７のスピンドルを使用して測定した。図２及び表ＩＶは、Ｉｒｇａｓｔａｂ  ＦＳ０４２、ＢＮＸ２０００及びＸｅｎｏｘｙｌ安定剤を含む組成物は全て、試験した他の材料よりもはるかに大きい安定性を示すことを示している。
以下に、本発明の態様を記載する。
１．第１部分に、遊離基発生種を形成できる有機硼素化合物、及びジヒドロカルビルヒドロキシルアミン若しくは脂環式ヒドロキシルアミン又はジヒドロカルビルアミン若しくは脂環式ヒドロキシルアミンのニトリルオキシドを含む１種又はそれ以上の化合物を、並びに第２部分に、遊離基重合可能な１種又はそれ以上の化合物を含んでなる二部分型重合性組成物。
２．前記第２部分が２つの部分の接触時に有機硼素化合物を遊離基発生種に転化できる脱錯化剤を更に含む態様１に記載の二部分型組成物。
３．前記有機硼素化合物が有機ボランアミン錯体又は有機硼酸塩である態様２に記載の二部分型組成物。
４．前記有機硼素化合物が有機ボランアミン錯体である態様３に記載の二部分型組成物。
５．前記第１部分が遊離基重合可能な１種又はそれ以上の化合物を更に含む態様３に記載の二部分型組成物。
６．前記の１種又はそれ以上のヒドロキシルアミン化合物が式（Ｒ13）2Ｎ−ＯＨ又は式（Ｒ13）2−Ｎ−Ｏ［式中、Ｒ13はそれぞれ独立してヒドロカルビル部分であるか、又は２つのＲ13がシクロ環を形成する］に相当する態様５に記載の二部分型組成物。
７．態様１〜６のいずれかに記載の重合性組成物の成分を、遊離基重合可能な１種又はそれ以上の化合物が重合されるような条件下で接触させることを含んでなる重合方法。
８．２つ又はそれ以上の基材の結合方法であって、
ａ．態様１〜６のいずれかに記載の組成物の成分を、重合が開始されるような条件下で接触させ；
ｂ．接着剤組成物を２つ又はそれ以上の基材と接触させ；
ｃ．接着剤組成物が２つ又はそれ以上の基材の間に配置されてそれらが互いに接触するように、２つ又はそれ以上の基材を配置し；そして
ｄ．接着剤を硬化させることによって、２つ又はそれ以上の基材を一緒に結合させることを含んでなる基材の結合方法。
９．態様１〜６のいずれかに記載の組成物を、表面エネルギーの低いポリマーの表面の少なくとも一部と接触させ、そして有機硼素化合物を三価有機硼素化合物に転化させ、それによって表面エネルギーの低いポリマーの表面にポリマーが形成されるようにモノマー、オリゴマー、ポリマー又はそれらの混合物の重合を開始することによる、表面エネルギーの低いポリマーの表面の改質方法。
１０．態様１〜６のいずれかに記載の組成物の成分を接触させ；接触させられた組成物を基材の１つ又はそれ以上の面と接触させ；そして被覆組成物を硬化させることを含んでなる、基材の被覆方法。
１１．態様１〜６のいずれかに記載の組成物を含む被覆組成物。
１２．態様１〜６のいずれかに記載の組成物が基材の間に配置され且つ各基材に結合された少なくとも２つの基材を含んでなる積層体。
１３．有機ボランアミン錯体中に、ジヒドロカルビルヒドロキシルアミン、脂環式ヒドロキシルアミン又はヒドロカルビルヒドロキシルアミン若しくは脂環式ヒドロキシルアミンのニトリルオキシドを含んでなる１種又はそれ以上の化合物及び遊離基重合可能な１種又はそれ以上の化合物を含んでなる一部分型重合性組成物。
【国際調査報告】
2008502742.tif 000016
2008502742.tif 000017
2008502742.tif 000018